(57)【特許請求の範囲】
【請求項１】
ポリエチレンおよび／またはポリプロピレンを含む樹脂フィルムからなるバックと、該バックの少なくも１つの面に設けられたバリア層とを有し、
前記バリア層が、第一の有機層、無機層および第二の有機層が、該順に、互いに隣接している構造を有し、
前記第一の有機層と前記第二の有機層の少なくとも一方が、（メタ）アクリレート系化合物を含む重合性組成物を硬化してなる層であり、
前記無機層が、前記第一の有機層および前記第二の有機層のうち、（メタ）アクリレート系化合物を含む重合性組成物を硬化してなる層の表面に、蒸着法、スパッタリング法、物理的気相成長法および化学的気相成長法から選ばれる方法で製膜してなる層である、輸液バック。
【請求項２】
前記無機層が、Ｓｉ、Ａｌ、Ｉｎ、Ｓｎ、Ｚｎ、Ｔｉ、Ｃｕ、ＣｅおよびＴａから選ばれる１種以上の金属を含む酸化物、窒化物、炭化物、酸化窒化物または酸化炭化物の層である、請求項１に記載の輸液バック。
【請求項３】
前記樹脂フィルムからなるバックの外側に、少なくとも接着層を介して、ガスバリアフィルムが貼り合わされており、該ガスバリアフィルムが、プラスチックフィルムと、前記バリア層を有し、該バリア層が、前記プラスチックフィルムよりも、前記樹脂フィルムからなるバックに近い側に設けられている、請求項１または２に記載の輸液バック。
【請求項４】
前記樹脂フィルムからなるバックの外側に、ポリエチレンおよび／またはポリプロピレンを含む樹脂フィルム、前記バリア層が該順に設けられている、請求項１〜３のいずれか１項に記載の輸液バック。
【請求項５】
前記樹脂フィルムからなるバックが、２枚のポリエチレンおよび／またはポリプロピレンを含む樹脂フィルムを接合してなるバックまたは１枚のポリエチレンおよび／またはポリプロピレンを含む樹脂フィルムを２つ折りにして接合してなるバックである、請求項１〜４のいずれか１項に記載の輸液バック。
【請求項６】
前記バリア層が、前記樹脂フィルムからなるバックの両面に設けられている、請求項５に記載の輸液バック。
【請求項７】
第一の有機層と第二の有機層が同じ材料から形成される、請求項１〜６のいずれか１項に記載の輸液バック。
【請求項８】
第一の有機層と第二の有機層の少なくとも一方の厚さが、０．１〜１０μｍである、請求項１〜７のいずれか１項に記載の輸液バック。
【請求項９】
前記樹脂バックの外側に設けられている層の合計厚みが、２０〜２００μｍである、請求項１〜８のいずれか１項に記載の輸液バック。
【請求項１０】
前記輸液バックのバリア層を設けられている面が透明である、請求項１〜９のいずれか１項に記載の輸液バック。
【請求項１１】
前記樹脂フィルムからなるバックの外側とバリア層の間に、酸素吸収性樹脂層を含まない、請求項１〜１０のいずれか１項に記載の輸液バック。
【請求項１２】
前記樹脂フィルムからなるバックの外側に、ポリエチレンおよび／またはポリプロピレンを含む樹脂フィルム、接着層およびガスバリアフィルムが、該順に互いに隣接して設けられている、請求項１〜１０のいずれか１項に記載の輸液バック。
【請求項１３】
前記樹脂フィルムからなるバックの外側とバリア層の間に、酸素吸収性樹脂層を含む、請求項１〜１０のいずれか１項に記載の輸液バック。
【請求項１４】
前記樹脂フィルムからなるバックの外側に、ポリエチレンおよび／またはポリプロピレンを含む樹脂フィルム、接着層、酸素吸収性樹脂層、接着層、ガスバリアフィルムが、該順に互いに隣接して設けられている、請求項１〜１０のいずれか１項に記載の輸液バック。
【請求項１５】
接着層が、エポキシ樹脂系接着剤を含む、請求項１〜１４のいずれか１項に記載の輸液バック。
【請求項１６】
接着層が、ポリウレタン系接着剤を含む、請求項１〜１４のいずれか１項に記載の輸液バック。
【請求項１７】
請求項１〜１６のいずれか１項に記載の輸液バックであって、複式である輸液バック。
【請求項１８】
ポリエチレンおよび／またはポリプロピレンを含む樹脂フィルムと、酸素吸収性樹脂層と、バリア層とを該順に有する外装フィルムであって、
前記バリア層が、第一の有機層、無機層および第二の有機層が、該順に、互いに隣接している構造を有し、
前記第一の有機層と前記第二の有機層の少なくとも一方が、（メタ）アクリレート系化合物を含む重合性組成物を硬化してなる層であり、
前記無機層が、前記第一の有機層および前記第二の有機層のうち、（メタ）アクリレート系化合物を含む重合性組成物を硬化してなる層の表面に、蒸着法、スパッタリング法、物理的気相成長法および化学的気相成長法から選ばれる方法で製膜してなる層である外装フィルム。
【請求項１９】
ポリエチレンおよび／またはポリプロピレンを含む樹脂フィルムと、該樹脂フィルム上に、接着層を介して設けられた酸素吸収性樹脂層と、該酸素吸収性樹脂層上に、接着層を介して設けられたバリア層とを該順に有する外装フィルムであって、
前記バリア層が、第一の有機層、無機層および第二の有機層が、該順に、互いに隣接している構造を有し、
前記第一の有機層と前記第二の有機層の少なくとも一方が、（メタ）アクリレート系化合物を含む重合性組成物を硬化してなる層であり、
前記無機層が、前記第一の有機層および前記第二の有機層のうち、（メタ）アクリレート系化合物を含む重合性組成物を硬化してなる層の表面に、蒸着法、スパッタリング法、物理的気相成長法および化学的気相成長法から選ばれる方法で製膜してなる層である外装フィルム。
【請求項２０】
ポリエチレンおよび／またはポリプロピレンを含む樹脂フィルムと、接着層と、バリア層とを該順に有する外装フィルムであって、
前記バリア層が、第一の有機層、無機層および第二の有機層が、該順に、互いに隣接している構造を有し、
前記第一の有機層と前記第二の有機層の少なくとも一方が、（メタ）アクリレート系化合物を含む重合性組成物を硬化してなる層であり、
前記無機層が、前記第一の有機層および前記第二の有機層のうち、（メタ）アクリレート系化合物を含む重合性組成物を硬化してなる層の表面に、蒸着法、スパッタリング法、物理的気相成長法および化学的気相成長法から選ばれる方法で製膜してなる層である外装フィルム。
【請求項２１】
ポリエチレンおよび／またはポリプロピレンを含む樹脂フィルムからなるバックと、ポリエチレンおよび／またはポリプロピレンを含む樹脂フィルムおよびガスバリアフィルムとを有する積層体の樹脂フィルム側を、熱シール法によって、接合することを含む輸液バックの製造方法であって、
前記バリアフィルムが、第一の有機層、無機層および第二の有機層が、該順に、互いに隣接しているガスバリア層を有し、
前記第一の有機層と前記第二の有機層の少なくとも一方が、（メタ）アクリレート系化合物を含む重合性組成物を硬化してなる層であり、
前記無機層が、前記第一の有機層および前記第二の有機層のうち、（メタ）アクリレート系化合物を含む重合性組成物を硬化してなる層の表面に、蒸着法、スパッタリング法、物理的気相成長法および化学的気相成長法から選ばれる方法で製膜してなる層である、輸液バックの製造方法。
【発明の詳細な説明】
【技術分野】
【０００１】
本発明は、輸液バックに関する。特に、皮下・血管内・腹腔内などに投与する液体等を保存するための輸液バックに関する。また、輸液バック等の外側を保護するための外装用フィルムに関する。
【背景技術】
【０００２】
従来から、輸液バックについて、種々検討されている。特許文献１には、薬剤を入れるバックの外側を酸素不透過性のカバーシートで保護することが記載されている。また、特許文献２には、薬剤を入れるバックの外側をガスバリア層の内側に酸素吸収性樹脂層を有するプラスチックフィルム積層材で保護することが記載されている。
【先行技術文献】
【特許文献】
【０００３】
【特許文献１】特開２００３−２３０６１８号公報
【特許文献２】特開平１０−２０１８１８号公報
【発明の概要】
【発明が解決しようとする課題】
【０００４】
上述のような薬剤を入れるバックを保護するシートには、酸素吸湿性の層が設けられているため、酸素がバック内に侵入するのを防ぐことはできる。しかしながら、酸素吸収性樹脂層は、通常、水蒸気の侵入を防ぐには充分ではない。さらに、本発明者が検討を行った結果、酸素吸収性樹脂層を設けると、該酸素吸収性樹脂層の断面から、水分が侵入してしまう場合があることが分かった。すなわち、酸素および水蒸気の両方の侵入を防ぐことができる輸液バックは得られていない。特に、酸素吸収性樹脂層を設けずに、酸素および水蒸気の両方の侵入を防ぐことができる輸液バックは得られていない。
本発明は、かかる問題点を解決することを目的としたものであって、酸素および水蒸気の両方の侵入を防ぐことが可能な輸液バックを提供することを目的とする。
【課題を解決するための手段】
【０００５】
かかる状況のもと、本発明者が鋭意検討を行った結果、ポリエチレンおよび／またはポリプロピレンを含む樹脂フィルムからなるバックの表面に、第一の有機層、無機層および第二の有機層を含み、かつ、第一の有機層、無機層および第二の有機層が、該順に、互いに隣接しているバリア層を設けることにより、酸素吸収性樹脂層を設けなくても、酸素および水蒸気の両方の侵入を防ぐことが可能であることを見出し、本発明を完成するに至った。具体的には、以下の手段により、本発明の課題は解決された。
【０００６】
（１）ポリエチレンおよび／またはポリプロピレンを含む樹脂フィルムからなるバックと、該バックの少なくも１つの面に設けられたバリア層とを有し、前記バリア層が、第一の有機層、無機層および第二の有機層が、該順に、互いに隣接している構造を有する、輸液バック。
（２）前記樹脂フィルムからなるバックの外側に、少なくとも接着層を介して、ガスバリアフィルムが貼り合わされており、該ガスバリアフィルムが、プラスチックフィルムと、前記バリア層を有し、該バリア層が、前記プラスチックフィルムよりも、前記樹脂フィルムからなるバックに近い側に設けられている、（１）に記載の輸液バック。
（３）前記樹脂フィルムからなるバックの外側に、ポリエチレンおよび／またはポリプロピレンを含む樹脂フィルム、前記バリア層が該順に設けられている、（１）または（２）に記載の輸液バック。
（４）前記樹脂フィルムからなるバックが、２枚のポリエチレンおよび／またはポリプロピレンを含む樹脂フィルムを接合してなるバックまたは１枚のポリエチレンおよび／またはポリプロピレンを含む樹脂フィルムを２つ折りにして接合してなるバックである、（１）〜（３）のいずれか１項に記載の輸液バック。
（５）前記バリア層が、前記樹脂フィルムからなるバックの両面に設けられている、（４）に記載の輸液バック。
（６）第一の有機層と第二の有機層が同じ材料から形成される、（１）〜（５）のいずれか１項に記載の輸液バック。
（７）第一の有機層と第二の有機層の少なくとも一方が、（メタ）アクリレート系化合物を含む重合性組成物を硬化してなる層である、（１）〜（６）のいずれか１項に記載の輸液バック。
（８）第一の有機層と第二の有機層の少なくとも一方の厚さが、０．１〜１０μｍである、（１）〜（７）のいずれか１項に記載の輸液バック。
（９）前記樹脂バックの外側に設けられている層の合計厚みが、２０〜２００μｍである、（１）〜（８）のいずれか１項に記載の輸液バック。
（１０）前記輸液バックのバリア層を設けられている面が透明である、（１）〜（９）のいずれか１項に記載の輸液バック。
（１１）前記樹脂フィルムからなるバックの外側とバリア層の間に、酸素吸収性樹脂層を含まない、（１）〜（１０）のいずれか１項に記載の輸液バック。
（１２）前記樹脂フィルムからなるバックの外側に、ポリエチレンおよび／またはポリプロピレンを含む樹脂フィルム、接着層およびガスバリアフィルムが、該順に互いに隣接して設けられている、（１）〜（１０）のいずれか１項に記載の輸液バック。
（１３）前記樹脂フィルムからなるバックの外側とバリア層の間に、酸素吸収性樹脂層を含む、（１）〜（１０）のいずれか１項に記載の輸液バック。
（１４）前記樹脂フィルムからなるバックの外側に、ポリエチレンおよび／またはポリプロピレンを含む樹脂フィルム、接着層、酸素吸収性樹脂層、接着層、ガスバリアフィルムが、該順に互いに隣接して設けられている、（１）〜（１０）のいずれか１項に記載の輸液バック。
（１５）接着層が、エポキシ樹脂系接着剤を含む、（１）〜（１４）のいずれか１項に記載の輸液バック。
（１６）接着層が、ポリウレタン系接着剤を含む、（１）〜（１４）のいずれか１項に記載の輸液バック。
（１７）（１）〜（１６）のいずれか１項に記載の輸液バックであって、複式である輸液バック。
（１８）ポリエチレンおよび／またはポリプロピレンを含む樹脂フィルムと、酸素吸収性樹脂層と、バリア層とを該順に有する外装フィルム。
（１９）ポリエチレンおよび／またはポリプロピレンを含む樹脂フィルムと、該樹脂フィルム上に、接着層を介して設けられた酸素吸収性樹脂層と、該酸素吸収性樹脂層上に、接着層を介して設けられたバリア層とを該順に有する外装フィルム。
（２０）ポリエチレンおよび／またはポリプロピレンを含む樹脂フィルムと、接着層と、バリア層とを該順に有する外装フィルム。
（２１）前記樹脂フィルムからなるバックと、ポリエチレンおよび／またはポリプロピレンを含む樹脂フィルムおよびガスバリアフィルムとを有する積層体の樹脂フィルム側を、熱シール法によって、接合することを含む、（３）〜（１７）のいずれか１項に記載の輸液バックの製造方法。
【発明の効果】
【０００７】
本発明により、酸素および水蒸気の両方の侵入を防ぐことが可能な輸液バックの提供が可能になった。
【図面の簡単な説明】
【０００８】
【図１】本発明の輸液バックの構成の一例を示す概略図である。
【図２】本発明の外装フィルムの構成の一例を示す概略図である。
【発明を実施するための形態】
【０００９】
以下において、本発明の内容について詳細に説明する。尚、本願明細書において「〜」とはその前後に記載される数値を下限値及び上限値として含む意味で使用される。本明細書において、アルキル基等の「基」は、特に述べない限り、置換基を有していてもよいし、有していなくてもよい。さらに、炭素数が限定されている基の場合、該炭素数は、置換基が有する炭素数を含めた数を意味している。
【００１０】
本発明の輸液バックは、ポリエチレンおよび／またはポリプロピレンを含む樹脂フィルム（以下、単に「樹脂フィルム」ということがある）からなるバックと、該バックの少なくも１つの面に設けられたバリア層とを有し、前記バリア層が、第一の有機層、無機層および第二の有機層が、該順に、互いに隣接している構造を有することを特徴とする。以下、本発明の輸液バックについて、図１および図２に従って詳細に説明する。尚、本発明の輸液バックは、図１または図２に示される構成に限定されるものではないことは言うまでもない。
【００１１】
図１は、本発明の輸液バックの構成の一例を示す概略図であって、樹脂フィルムからなるバック１の少なくとも１つの面に、該バックに近い側から順に、ポリエチレンおよび／またはポリプロピレンを含む樹脂フィルム２、接着層３、ガスバリアフィルム４からなる外装フィルムが設けられている。
ここで、ガスバリアフィルム４は、第一の有機層、無機層および第二の有機層が、該順に、互いに隣接している構造を有するバリア層を有し、バリア層側が接着層３に近い側に設けられる。ガスバリアフィルム４は、接着層３を介して、樹脂フィルム２と貼り合わされる。そして、樹脂フィルム２は、樹脂フィルムからなるバック１と熱シール法等によって融着される。
【００１２】
本実施形態では、樹脂フィルムからなるバック１は、２つのフィルム面からなっているが、本発明の趣旨を逸脱しない範囲内において、３つ以上のフィルム面からなっていても良い。
本実施形態では、樹脂フィルムからなるバック１とは別に、樹脂フィルム２が設けられているが、本発明では必ずしも樹脂フィルム２は必須の構成要件ではなく、ガスバリアフィルム４が樹脂フィルムからなるバックと、接着層を介して貼り合わされていても良い。さらには、樹脂フィルムからなるバック１の表面に直接バリア層を設ける構成であってもよい。また、樹脂フィルム２が、樹脂フィルムからなるバック１と熱溶着して、樹脂フィルム２がフィルム層として、存在しなくなる場合もありえる。特に、樹脂フィルム２と樹脂フィルムからなるバック１に同じ樹脂フィルムを用いた場合など想定される態様である。
また、樹脂フィルム２と樹脂フィルムからなるバック１は、必ずしも融着によって接合している必要はなく、接着層を介して接合していてもよい。
【００１３】
本実施形態では、外装フィルムが、樹脂フィルムからなるバックの一方の面にのみ設けられているが、両方の面に設けられていても良い。本発明では、外装フィルムを透明とすることができるから、外装フィルムを両面に設けても、中身の確認が容易に行える。
【００１４】
図２は、本発明の輸液バックの第二の実施形態を示したものであって、図２は、外装フィルムを示しており、図２の下側を樹脂フィルムからなるバックに接合させて用いる。
図２に示す第二の実施形態では、樹脂フィルムからなるバック２の外側とバスバリアフィルム４の間に、酸素吸収性樹脂層５を含むことを特徴とする。このような構成とすることにより、より効果的に酸素の進入を抑制することが可能になる。ここで、酸素吸収性樹脂層５は、通常、接着層３によって、樹脂フィルム２と貼り合わされるが、他の手段によって貼り合わされていてもよい。
また、ガスバリアフィルム４と酸素吸収性樹脂層５の位置を反対にしてもよい。すなわち、樹脂フィルムからなるバック２、ガスバリアフィルム４、酸素吸湿性樹脂層５の順に積層していても良い。これらは、通常、接着層を介して、互いに隣接していることが好ましい。
本実施形態では、酸素の侵入をより効果的に抑制できるが、酸素吸収性樹脂層５およびこれに隣接する接着層３の断面から、水蒸気が侵入してしまう場合がある。従って、水蒸気の侵入の抑制をより重視する場合は、上記酸素吸収性樹脂層５を設けない態様の方が好ましいであろう。特に、本発明では、酸素吸収性樹脂層５を設けなくても、バリア層４によって、酸素の侵入を抑制できる。
【００１５】
ポリエチレンおよび／またはポリプロピレンを含む樹脂フィルム
本発明におけるポリエチレンおよび／またはポリプロピレンを含む樹脂フィルムとは、ポリエチレンおよび／またはポリプロピレンを主成分とする樹脂フィルムである。他の樹脂を含んでいても良いが、通常は、樹脂成分の９９重量％がポリエチレンおよび／またはポリプロピレンである。樹脂フィルムには、各種添加剤が添加されていてもよいが、樹脂フィルムは透明であることが好ましい。ここで、透明とは、光透過率で５０％以上であることを示し、好ましくは７０％以上あることをいう。
本発明では、樹脂フィルムからなるバックを構成する樹脂フィルムと、樹脂フィルムからなるバックに接合する樹脂フィルムが異なっていても良いし、同じであってもよい。
【００１６】
樹脂フィルムからなるバック
樹脂フィルムからなるバックは、樹脂フィルムから構成され、輸液を保存できる形状であれば、その他の詳細な要件は適宜定めることができる。樹脂フィルムからなるバックの一例として、２枚の樹脂フィルムを接合してなるバックおよび１枚の樹脂フィルムを２つ折りにして接合してなるバックが挙げられる。
通常は、液体排出口を除いて、樹脂フィルムの端部が完全に接合されている。また、接合方法としては、熱シール法、接着剤による貼り合わせ、金属等の封止部材を用いて封止する方法が例示される。
２枚の樹脂フィルムを接合してなるバックの場合、２枚の樹脂フィルムは、それぞれ異なるフィルムであってもよいが、同じフィルムであることが好ましい。同じフィルムの場合、熱シール法等で貼り付ける場合に、容易に貼り付けることが可能になる。もちろん、２枚の樹脂フィルムを接着剤等で貼り付ける場合は、この限りではなく、異なる樹脂フィルムを用いることも可能である。
【００１７】
ガスバリアフィルム
本発明で用いるガスバリアフィルム４は、図２に示すとおり、プラスチックフィルム６とバリア層を有している。そして、バリア層は、少なくとも、第一の有機層７、無機層８および第二の有機層９が該順に互いに隣接している構造を含む。本発明におけるバリア層は、さらに、１層以上の無機層を有していても良い。また、有機層と無機層がさらに１層以上ずつ交互に積層していてもよい。
プラスチックフィルムとバリア層の間、バリア層の最表面、プラスチックフィルムのバリア層が設けられている側とは反対側の面には、他の構成層が設けられていても良い。他の構成層については、特開２００６−２８９６２７号公報の段落番号００３６〜００３８に詳しく記載されている。また、マット剤層、保護層、耐溶剤層、帯電防止層、平滑化層、密着改良層、遮光層、反射防止層、ハードコート層、応力緩和層、防曇層、防汚層、被印刷層、易接着層等も例示される。
【００１８】
（プラスチックフィルム）
プラスチックフィルムの好ましい範囲としては、特開２００９−１７２９９３号公報の段落番号０００９〜００１２に記載のものを好ましく採用できる。
プラスチックフィルムの厚さは、５〜１５０μｍが好ましく、１０〜１００μｍがより好ましい。
【００１９】
（有機層）
本発明におけるバリア層は、第一の有機層と第二の有機層を有する。第一の有機層は無機層の下地となるアンダーコート層としての役割を果たすもので有り、第二の有機層とはその機能が異なる。しかしながら、本発明では、第一の有機層と第二の有機層を同じ材料から形成することができ、同じ材料から形成することが好ましい。このような構成とすることにより、生産効率が向上する傾向にある。
【００２０】
本発明における有機層とは有機ポリマーを主成分とする、有機層であることが好ましい。ここで主成分とは、有機層を構成する成分の第一の成分が有機ポリマーであることをいい、通常は、有機層を構成する成分の８０重量％以上が有機ポリマーであることをいう。
有機ポリマーとしては、例えば、ポリエステル、アクリル樹脂、メタクリル樹脂、メタクリル酸−マレイン酸共重合体、ポリスチレン、透明フッ素樹脂、ポリイミド、フッ素化ポリイミド、ポリアミド、ポリアミドイミド、ポリエーテルイミド、セルロースアシレート、ポリウレタン、ポリエーテルエーテルケトン、ポリカーボネート、脂環式ポリオレフィン、ポリアリレート、ポリエーテルスルホン、ポリスルホン、フルオレン環変性ポリカーボネート、脂環変性ポリカーボネート、フルオレン環変性ポリエステルおよびアクリロイル化合物などの熱可塑性樹脂、あるいはポリシロキサン等の有機珪素ポリマーなどが挙げられる。
【００２１】
本発明における有機層は、好ましくは、重合性化合物を含む重合性組成物を硬化してなるものである。
（重合性化合物）
重合性化合物は、好ましくは、ラジカル重合性化合物および／またはエーテル基を官能基に有するカチオン重合性化合物であり、より好ましくは、エチレン性不飽和結合を末端または側鎖に有する化合物、および／または、エポキシまたはオキセタンを末端または側鎖に有する化合物である。これらのうち、エチレン性不飽和結合を末端または側鎖に有する化合物が好ましい。エチレン性不飽和結合を末端または側鎖に有する化合物の例としては、（メタ）アクリレート系化合物、アクリルアミド系化合物、スチレン系化合物、無水マレイン酸等が挙げられ、（メタ）アクリレート系化合物および／またはスチレン系化合物が好ましく、（メタ）アクリレート系化合物がさらに好ましい。
【００２２】
（メタ）アクリレート系化合物としては、（メタ）アクリレート、ウレタン（メタ）アクリレートやポリエステル（メタ）アクリレート、エポキシ（メタ）アクリレート等が好ましい。
スチレン系化合物としては、スチレン、α−メチルスチレン、４−メチルスチレン、ジビニルベンゼン、４−ヒドロキシスチレン、４−カルボキシスチレン等が好ましい。
【００２３】
以下に、本発明で好ましく用いられる（メタ）アクリレート系化合物の具体例を示すが、本発明はこれらに限定されるものではない。
【化１】
0005761950.tif 000002
【００２４】
【化２】
0005761950.tif 000003
【００２５】
【化３】
0005761950.tif 000004
【００２６】
【化４】
0005761950.tif 000005
【００２７】
【化５】
0005761950.tif 000006
【００２８】
【化６】
0005761950.tif 000007
【００２９】
（重合開始剤）
本発明における有機層を、重合性化合物を含む重合性組成物を塗布硬化させて作成する場合、該重合性組成物は、重合開始剤を含んでいてもよい。光重合開始剤を用いる場合、その含量は、重合性化合物の合計量の０．１モル％以上であることが好ましく、０．５〜２モル％であることがより好ましい。重合開始剤の好ましい例としては、特開２０１０−０８９５０２号公報の段落番号００５７に記載のものが好ましい。
【００３０】
（有機層の形成方法）
有機層の形成方法としては、特に定めるものではないが、特開２０１０−０８９５０２号公報の段落番号００５８および００５９の記載の方法が好ましい。
【００３１】
本発明における有機層は、平滑で、膜硬度が高いことが好ましい。
有機層を構成する重合性モノマーの重合率は８５％以上であることが好ましく、８８％以上であることがより好ましく、９０％以上であることがさらに好ましく、９２％以上であることが特に好ましい。ここでいう重合率とは重合性組成物中の全ての重合性基（例えば、アクリロイル基およびメタクリロイル基）のうち、反応した重合性基の比率を意味する。重合率は赤外線吸収法によって定量することができる。
【００３２】
有機層の膜厚については特に限定はないが、薄すぎると膜厚の均一性を得ることが困難になるし、厚すぎると外力によりクラックを発生してバリア性が低下する。かかる観点から、有機層の厚みは５０ｎｍ〜２０００ｎｍが好ましく、２００ｎｍ〜１５００ｎｍがより好ましい。
また、有機層は先に記載したとおり平滑であることが好ましい。有機層の平滑性は１μｍ角の平均粗さ（Ｒａ値）として１ｎｍ未満が好ましく、０．５ｎｍ未満であることがより好ましい。有機層の表面にはパーティクル等の異物、突起が無いことが要求される。このため、有機層の成膜はクリーンルーム内で行われることが好ましい。クリーン度はクラス１００００以下が好ましく、クラス１０００以下がより好ましい。
有機層の硬度は高いほうが好ましい。有機層の硬度が高いと、無機層が平滑に成膜されその結果としてバリア能が向上することがわかっている。有機層の硬度はナノインデンテーション法に基づく微小硬度として表すことができる。有機層の微小硬度は１００Ｎ／ｍｍ以上であることが好ましく、１５０Ｎ／ｍｍ以上であることがより好ましい。
【００３３】
（無機層）
無機層は、通常、金属化合物からなる薄膜の層である。無機層の形成方法は、目的の薄膜を形成できる方法であればいかなる方法でも用いることができる。例えば、蒸着法、スパッタリング法、イオンプレーティング法等の物理的気相成長法（ＰＶＤ）、種々の化学的気相成長法（ＣＶＤ）、めっきやゾルゲル法等の液相成長法がある。無機層に含まれる成分は、上記性能を満たすものであれば特に限定されないが、例えば、金属酸化物、金属窒化物、金属炭化物、金属酸化窒化物または金属酸化炭化物であり、Ｓｉ、Ａｌ、Ｉｎ、Ｓｎ、Ｚｎ、Ｔｉ、Ｃｕ、Ｃｅ、またはＴａから選ばれる１種以上の金属を含む酸化物、窒化物、炭化物、酸化窒化物、酸化炭化物などを好ましく用いることができる。これらの中でも、Ｓｉ、Ａｌ、Ｉｎ、Ｓｎ、Ｚｎ、Ｔｉから選ばれる金属の酸化物、窒化物もしくは酸化窒化物が好ましく、特にＳｉまたはＡｌの金属酸化物、窒化物もしくは酸化窒化物が好ましい。これらは、副次的な成分として他の元素を含有してもよい。
本発明により形成される無機層の平滑性は、１μｍ角の平均粗さ（Ｒａ値）として１ｎｍ未満であることが好ましく、０．５ｎｍ以下がより好ましい。無機層の成膜はクリーンルーム内で行われることが好ましい。クリーン度はクラス１００００以下が好ましく、クラス１０００以下がより好ましい。
【００３４】
無機層の厚みに関しては特に限定されないが、１層に付き、通常、５〜５００ｎｍの範囲内であり、好ましくは１０〜２００ｎｍである。無機層は複数のサブレイヤーから成る積層構造であってもよい。この場合、各サブレイヤーが同じ組成であっても異なる組成であってもよい。また、上述したとおり、米国公開特許２００４−４６４９７号明細書に開示してあるように有機層との界面が明確で無く、組成が膜厚方向で連続的に変化する層であってもよい。
【００３５】
（有機層と無機層の積層）
有機層と無機層の積層は、所望の層構成に応じて有機層と無機層を順次繰り返し製膜することにより行うことができる。無機層を、スパッタリング法、真空蒸着法、イオンプレーティング法、プラズマＣＶＤ法などの真空製膜法で形成する場合、有機層も前記フラッシュ蒸着法のような真空製膜法で形成することが好ましい。バリア層を作製する間、途中で大気圧に戻すことなく、常に１０００Ｐａ以下の真空中で有機層と無機層を積層することが特に好ましい。圧力は１００Ｐａ以下であることがより好ましく、５０Ｐａ以下であることがより好ましく、２０Ｐａ以下であることがさらに好ましい。
【００３６】
接着層
本発明では、樹脂フィルムとガスバリアフィルム（特に、バリア層）を貼り合わせるため、樹脂フィルムと、酸素吸収性樹脂層を貼り合わせるため、および、酸素吸収性樹脂層とガスバリアフィルムを貼り合わせるための、いずれか１つ以上を目的として、接着層を設けることができる。
接着層に含まれる接着剤としては、エポキシ樹脂系接着剤およびポリウレタン系接着剤、エチレン酢酸ビニル系接着剤、アクリル樹脂系接着剤などが例示される。また、接着層には、接着剤以外の成分を含んでいても良いが、これらの成分は全体の１重量％以下であることが好ましい。
接着層の厚さは、０．１〜５０μｍが好ましく、１〜３０μｍが好ましい。
【００３７】
酸素吸収性樹脂層
本発明では、樹脂フィルムとガスバリアフィルムの間等に、酸素吸収性樹脂層を設けてもよい。酸素吸収性樹脂層としては、ポリビニルアルコール、エチレン−ビニルアルコール共重合体等を主成分とする樹脂層が例示され、通常は、これらの樹脂が全体の９５重量％以上を占める層である。
【００３８】
また、酸素吸湿性物質を分散させた合成樹脂層も好ましい。酸素吸湿性物質としては、例えば、鉄、亜鉛、酸化第一鉄、塩化ナトリウム−鉄等の金属系のものや、亜硫酸水素ナトリウム、亜硫酸ナトリウム等の亜硫酸塩、ピロガロール、アスコルビン酸等の有機系のもの等の各種公知の酸素吸収物質でよく、鉄や亜硫酸ナトリウムは、安全性や安定性が保証されており好ましい。また上記亜硫酸ナトリウムは、輸液バックの透明性を維持させることができる利点がある。
酸素吸収性物質の合成樹脂中への分散量は、使用する酸素吸収性物質の種類やその酸素吸収能に応じて最適量を適宜決定できるが、通常酸素吸収性樹脂層中に１〜９０重量％程度の酸素吸収性物質が混入される量とすることでき、上記最適量はこの範囲から選ぶことができる。
酸素吸収性樹脂層を構成する合成樹脂としては、酸素透過性の樹脂を用いるのがよく、特にポリエチレン、ポリプロピレン、アイオノマー、無水マレイン酸変性ポリエチレン等のポリオレフィンは、可撓性、成形性、他の層を構成する樹脂との親和性等の面で有利である。
【００３９】
酸素吸収性樹脂層の厚さは、１〜５０μｍが好ましく、２〜２０μｍが好ましい。
【００４０】
本発明で用いる輸液バックは、バックが１つである単式であっても、バックが２つ以上ある複式であってもよい。複式の場合、例えば、粉体収容室と、該粉体収容室と容易に剥離可能な隔壁で区切られた液体収容室からなる複式バックが例示される。この場合、使用直前に、隔壁を剥離し、粉体と液体を混合して、液体排出口から輸液を行う。この場合、粉体収容室に本発明の輸液バックを用いることが好ましい。
【００４１】
本発明の輸液バックに用いられる薬剤としては、皮下・血管内・腹腔内などに点滴等によって投与するための液体が例示される。複式バックの場合、粉状の薬剤と生理食塩水等の液体が例示される。粉末の薬剤としては、ビタミンやアミノ酸などの栄養剤や抗生剤、抗菌剤などが例示される。
【００４２】
本発明では、上述の樹脂フィルムバックの外側に設けた層の積層体を他の容器等の外装フィルムとしても用いることができる。また、上記複式の輸液バックの液体排出口にも、本発明の外装フィルムを設けても良い。
【００４３】
本発明の輸液バックの外側に設けられている層の合計厚み、すなわち、本発明の外装フィルムの厚みは、２０〜２００μｍとすることができ、２５〜７０μｍとすることができる。このように厚みが薄いことから、側面からの水蒸気や酸素の侵入をより効果的に抑制することができる。尚、輸液バックの外側に設けられている層には、フィルム等を含む趣旨であることは言うまでもない。
【００４４】
本発明の輸液バックおよび外装フィルムは、温度４０℃、１気圧、相対湿度９０％下で、酸素透過０．１ｃｃ／ｍ2／日／ａｔｍ以下とすることができ、さらには、０．０１ｃｃ／ｍ2／日／ａｔｍ以下とすることができる。
また、本発明の輸液バックおよび外装フィルムは、温度４℃、１気圧、相対湿度９０％下で、水蒸気透過率０．０１ｇ／ｍ2／日以下とすることができ、さらには、０．００１ｇ／ｍ2／日以下とすることができる。
さらに、本発明の輸液バックおよび外装フィルムは、上記酸素透過率および水蒸気透過率の両方を満たすものとすることができる。
【００４５】
その他、本発明の趣旨を逸脱しない範囲内で、特開２００３−２３０６１８号公報および特開平１０−２０１８１８号公報に記載の技術を参酌することができる。
【実施例】
【００４６】
以下に実施例を挙げて本発明をさらに具体的に説明する。以下の実施例に示す材料、使用量、割合、処理内容、処理手順等は、本発明の趣旨を逸脱しない限り、適宜、変更することができる。従って、本発明の範囲は以下に示す具体例に限定されるものではない。
【００４７】
実施例１
ガスバリアフィルムＢ１の作成
ポリエチレンテレフタレートフィルム（ＰＥＴフィルム、東レ社製、商品名：ルミラー、厚さ２５μｍ）の片面側に以下の手順でバリア性積層体を形成して評価した。
トリメチロールプロパントリアクリレート（ＴＭＰＴＡ、ダイセルサイテック（株）製）１４．１ｇ、リン酸エステル基を有するアクリレート（日本化薬（株）製、ＫＡＹＡＭＥＲシリーズ、ＰＭ−２１）を１．０ｇ、シランカップリング剤として、ＫＢＭ−５１０３（信越化学工業（株）製）を３．５ｇおよび光重合開始剤（ランベルティ社製、ＥＳＡＣＵＲＥ  ＫＴＯ４６）を１．４ｇを用意し、これらをメチルエチルケトン１８０ｇに溶解させて塗布液とした。この塗布液を、ワイヤーバーを用いて上記ＰＥＴフィルムの平滑面上にワイヤーバーにて塗布した。室温にて２時間乾燥した後、窒素置換法により酸素濃度が０．１％となったチャンバー内にて高圧水銀ランプの紫外線を照射（積算照射量約２Ｊ／ｃｍ2）して有機層を硬化させた。有機層の厚さは、１μｍであった。
次に、ＣＶＤ装置を用いて、前記有機層の表面に無機層（窒化ケイ素層）を形成した。原料ガスとして、シランガス（流量１６０ｓｃｃｍ）、アンモニアガス（流量３７０ｓｃｃｍ）、水素ガス（流量５９０ｓｃｃｍ）、および窒素ガス（流量２４０ｓｃｃｍ）を用いた。電源として、周波数１３．５６ＭＨｚの高周波電源を用いた。製膜圧力は４０Ｐａ、到達膜厚は５０ｎｍであった。このようにして有機層の表面に無機層を積層した。
さらに、無機層の表面に、上記有機層の形成方法と同様に行って、さらに１層の有機層を積層した。
【００４８】
ガスバリアフィルムＢ２の作成
ポリエチレンテレフタレートフィルム（ＰＥＴフィルム、東レ社製、商品名：ルミラー、厚さ２５μｍ）の片面側に以下の手順でバリア性積層体を形成して評価した。
ＮＫオリゴＥＡ−１０２０（新中村化学工業社製）２．８ｇ、ＮＫエステルＡ−ＢＰＥ−４（新中村化学工業社製）６．０ｇ、リン酸エステル基を有するアクリレート（日本化薬（株）製、ＫＡＹＡＭＥＲシリーズ、ＰＭ−２１）を０．５ｇおよび光重合開始剤（ランベルティ社製、ＥＳＡＣＵＲＥ  ＫＴＯ４６）を０．７ｇを用意し、これらをメチルエチルケトン１９０ｇに溶解させて塗布液とした。この塗布液を、ワイヤーバーを用いて上記ＰＥＴフィルムの平滑面上にワイヤーバーにて塗布した。室温にて２時間乾燥した後、窒素置換法により酸素濃度が０．１％となったチャンバー内にて高圧水銀ランプの紫外線を照射（積算照射量約２Ｊ／ｃｍ2）して有機層を硬化させた。有機層の厚さは１μｍであった。
次に、Ａｌ2Ｏ3を真空スパッタリング法（反応性スパッタリング法）で製膜した。ターゲットとしてアルミニウムを、放電ガスとしてアルゴンを、反応ガスとして酸素を用いた。製膜圧力は０．１Ｐａ、膜厚は６０ｎｍの無機層を積層した。
さらに、無機層の表面に、上記有機層の形成方法と同様に行って、さらに１層の有機層を積層した。
【００４９】
ガスバリアフィルムＢ３の作成
ポリエチレンテレフタレートフィルム（ＰＥＴフィルム、東レ社製、商品名：ルミラー、厚さ２５μｍ）の片面側に、ＳｉＯ2を真空スパッタリング法（反応性スパッタリング法）で製膜して、膜厚１００ｎｍ）の無機層を積層した。
【００５０】
ガスバリアフィルムＢ４の作成
ポリエチレンテレフタレートフィルム（ＰＥＴフィルム、東レ社製、商品名：ルミラー、厚さ２５μｍ）の片面側に、ガスバリアフィルムＢ２で用いたＡｌ2Ｏ3を真空スパッタリング法（反応性スパッタリング法）で製膜して、膜厚６０ｎｍの無機層を積層した。
【００５１】
ガスバリアフィルムＢ５の作成
ガスバリアフィルムＢ２に対して、Ａｌ2Ｏ3無機層の表面に有機層を形成することを除いて、それ以外はガスバリアフィルムＢ２と同様にしたがってガスバリアフィルムＢ５を作成した。
【００５２】
樹脂フィルムからなるバックとして、ポリエチレン製のバッグを用いた。
樹脂フィルムとして、低密度ポリエチレンフィルム（三井石油化学製厚み：２０μｍ）を用いた。
【００５３】
接着層
以下の接着剤を用いた。
Ａ１：エポキシ樹脂系接着剤
Ａ２：ポリウレタン系接着剤
【００５４】
酸素吸収性樹脂層
エチレン−ビニルアルコール共重合体フィルム（クラレ製、エバール、厚み１２μｍ）を用いた。
【００５５】
ガスバリアフィルム、樹脂フィルム等を下記に示す層構成となるように、接着剤を用いてそれぞれ貼り合せて、外装フィルムを得た。接着層の厚みは、３μｍとした。得られた外装フィルムの樹脂フィルム側と、樹脂フィルムからなるバックを熱シール法によって融着し、以下の層構成からなる輸液バックを作成した。
Ｌ１：ＰＥＴ／有機層／無機層／有機層／接着層／酸素吸収性樹脂層／接着層／樹脂フィルム
Ｌ１’：ＰＥＴ／無機層／接着層／酸素吸収性樹脂層／接着層／樹脂フィルム
Ｌ１”：ＰＥＴ／有機層／無機層／接着層／酸素吸収性樹脂層／接着層／樹脂フィルム
Ｌ２：ＰＥＴ／有機層／無機層／有機層／接着層／樹脂フィルム
Ｌ２’：ＰＥＴ／無機層／接着層／樹脂フィルム
Ｌ２”：ＰＥＴ／有機層／無機層／接着層／樹脂フィルム
【表１】
0005761950.tif 000008
【表２】
0005761950.tif 000009
上記表中、外装フィルム厚みは、輸液バックの外側に貼り合わせるガスバリアフィルム等の合計計厚み（単位：μｍ）を示している。
【００５６】
＜カルシウム法による水蒸気透過率の測定＞
得られた輸液バックのうち、外装フィルムを設けた側について、カルシウム法によって、水蒸気透過率を測定した。すなわち、G.NISATO、P.C.P.BOUTEN、P.J.SLIKKERVEERらSID Conference Record of the International Display Research Conference 1435-1438頁に記載の方法を用いて水蒸気透過率（ｇ／ｍ2／ｄａｙ）を測定した。このときの温度は４０℃、相対湿度は９０％とした。結果を下記表に示した。
【００５７】
＜酸素透過率の測定＞
得られた輸液バックのうち、外装フィルムを設けた側について、酸素ＭＯＣＯＮ法によって、酸素透過率を測定した。
【００５８】
＜薬剤の保存性＞
得られた輸液バックに、薬剤として、セファゾリンナトリウム（大塚製薬工場製）を封入し、４０℃相対湿度７５％の条件で６ヶ月保存して色調の変化を評価した。
下記に従って評価した。
◎：色調に変化無し
○：部分的に僅かに色調が変化
△：全体に微黄色に変化
×：全体に黄色に変化
【００５９】
結果を下記表に示す。
【表３】
0005761950.tif 000010
【００６０】
実施例２
特定室が外装された複室容器の製造容器の隔壁機構がイージーピールオープン性を有するシールで構成される２室からなるポリエチレン製バッグの上室の片面を完全に覆うようにして、上記実施例１のそれぞれの外装フィルムを、樹脂フィルムを内側にして容器本体と密着するように重ね合わせ、外装フィルムの周縁部を容器本体と熱シール法により融着させた。
【００６１】
＜薬剤の保存性＞
得られた輸液バックの上室に、薬剤として、セファゾリンナトリウム（大塚製薬工場製）を封入し、４０℃相対湿度７５％の条件で６ヶ月保存して色調の変化を評価した。
下記に従って評価した。
◎：色調に変化無し
○：部分的に僅かに色調が変化
△：全体に微黄色に変化
×：全体に黄色に変化
【００６２】
結果を下記表に示す。
【表４】
0005761950.tif 000011
【符号の説明】
【００６３】
１      樹脂フィルムからなるバック
２      樹脂フィルム
３      接着層
４      バリア層
５      酸素吸収性樹脂層
６      プラスチックフィルム
７      第一の有機層
８      無機層
９      第二の有機層
【図１】
0005761950.tif 000012
【図２】
0005761950.tif 000013